(57)【要約】      （修正有）【課題】特に発光ダイオードを有する照明装置用の部品を製造するために使用することができる高い熱伝導率を有し、窒化物と金属酸化物と任意選択的な難燃剤系とを含むポリアミドマトリックスを含有する組成物の提供。【解決手段】ポリアミドマトリックスと、金属酸化物と、元素の周期表のｐ−ブロック元素の窒化物、とを含有する組成物。組成物の総重量基準で、２０〜８０重量％のポリアミドと、２〜３０重量％の金属酸化物と、２〜３０重量％の窒化物を含有する組成物。更に難燃剤、好ましくは燐含有難燃剤、窒素含有有機化合物タイプの難燃剤及び、ハロゲン化物誘導体を含有する難燃剤から選択される１種以上の難燃剤、特に好ましくは、少なくとも一種のホスホン酸或いはその塩又はホスフィン酸或いはその塩を含有する組成物。【選択図】なし【特許請求の範囲】
【請求項１】
少なくとも
−ポリアミドマトリックスと、
−金属酸化物と、
−元素の周期表のｐ−ブロック元素の窒化物と、
を含有する組成物。
【請求項２】
前記組成物の総重量基準で２０〜８０重量％のポリアミドを含有することを特徴とする、請求項１に記載の組成物。
【請求項３】
前記組成物の総重量基準で２〜３０重量％の金属酸化物を含有することを特徴とする、請求項１又は２に記載の組成物。
【請求項４】
前記組成物の総重量基準で２〜３０重量％の窒化物を含有することを特徴とする、請求項１〜３のいずれか１項に記載の組成物。
【請求項５】
前記金属酸化物が酸化亜鉛、酸化鉄、酸化銅、及び酸化アルミニウムからなる群から選択されることを特徴とする、請求項１〜４のいずれか１項に記載の組成物。
【請求項６】
前記元素の周期表のｐ−ブロック元素の窒化物が窒化ホウ素、窒化アルミニウム、窒化チタン、及び窒化ケイ素からなる群から選択されることを特徴とする、請求項１〜５のいずれか１項に記載の組成物。
【請求項７】
前記元素の周期表のｐ−ブロック元素の窒化物が六方晶の形態の窒化ホウ素であることを特徴とする、請求項１〜６のいずれか１項に記載の組成物。
【請求項８】
前記組成物が難燃剤系を含有することを特徴とする、請求項１〜７のいずれか１項に記載の組成物。
【請求項９】
前記難燃剤系が、リン含有難燃剤、窒素含有有機化合物タイプの難燃剤、及びハロゲン化物誘導体を含有する難燃剤からなる群から選択される少なくとも１種の難燃剤を含有することを特徴とする、請求項８に記載の組成物。
【請求項１０】
前記難燃剤系が少なくとも１種のホスホン酸若しくはその塩、又はホスフィン酸若しくはその塩を含有することを特徴とする、請求項８又は９に記載の組成物。
【請求項１１】
前記組成物が補強充填材又は増量材を含有することを特徴とする、請求項１〜１０のいずれか１項に記載の組成物。
【請求項１２】
請求項１〜１１のいずれか１項に記載の組成物から得られる、発光ダイオード関連部品。
【請求項１３】
押出、成型、又は射出によって組成物を成形することによって製造された、請求項１２に記載の部品。
【請求項１４】
少なくとも１つの発光ダイオードと、請求項１〜１１のいずれか１項に記載の組成物から得られる１つの部品とを有する、照明装置。
【発明の詳細な説明】
【技術分野】
【０００１】
本発明は、ポリアミドマトリックスをベースとし、高い熱伝導率を示し、窒化物と金属酸化物とを含有し、また難燃剤系も含有し得る、組成物に関する。この組成物は、特には発光ダイオードを有する照明装置用の部品の製造に用いることができる。
【背景技術】
【０００２】
ポリアミドは、成型品及び／又は射出成型品などの様々な物品を製造するために広く使用されている合成高分子である。工業用ポリアミドは、剛性、衝撃強度、特には比較的高温での寸法安定性、外観、密度、及び重さに関する特定の性質が特に必要とされる、自動車、電気又は電子の分野などの様々な分野における数多くの物品の製造に使用されている。特定の用途のための材料の選択は、一般的に、ある特性に関して要求される性能の水準及びコストによって判断される。実際、性能及び／又はコストの点で要求を満たすことが可能な新規な材料は常に必要とされている。
【０００３】
様々な用途、特には電気及び電子分野で、半導体、エンジン、又は、発光する若しくは光と相互作用する部品と共に使用される場合に、良好な熱伝導率を示す工業用ポリアミドを使用することが先行技術で知られている。発光ダイオード（ＬＥＤ）は、電流が流れる際に発光することが可能な電子部品であることから、この電流は大きな熱を発生するが、熱は、ホットスポット及び結果として生じる損傷を防ぐために、その後放熱されることが望ましい。
【０００４】
例えばグラファイトや窒化ホウ素などの、ポリアミドの熱伝導率を向上させることが可能な添加物を用いることによって、ＬＥＤを有するこのような物品の製造にポリアミド製の部品を用いることが知られている。しかし、特には仏国特許第２５９６５６７号明細書に記載されているように、ポリアミド中にグラファイトを用いると電気伝導率も大きく上がってしまう。
【０００５】
したがって、様々な用途に対しての機械特性と難燃性に関してうまく折り合いをつけつつも、高い熱伝導性率と、低い電気伝導率すなわち良好な電気絶縁性も示す、ポリアミドベースの組成物を発明することが必要とされている。
【０００６】
更に、ポリアミド中に非常に高い割合でアルミナを使用すると熱伝導率を向上できることが知られている。しかし、マトリックス中のアルミナの割合をこのように高くすると、ポリアミド組成物の機械特性及びレオロジー特性が大幅に悪化してしまう。
【発明の概要】
【課題を解決するための手段】
【０００７】
出願人は、金属酸化物の存在下、元素の周期表のｐ−ブロック元素の窒化物を組み合わせると、上述の問題を解決でき、また、機械特性と難燃性に関してうまく折り合いをつけつつも、高い熱伝導性率と適切な電気伝導率も示す、ポリアミド組成物が得られることを示した。
【０００８】
したがって、本発明の第１の主題は、少なくとも
−ポリアミドマトリックスと、
−金属酸化物と、
−元素の周期表のｐ−ブロック元素の窒化物と、
任意選択的に、
−難燃剤系と、
を有する組成物である。
【発明を実施するための形態】
【０００９】
ポリアミドマトリックスは、好ましくは熱可塑性ポリアミドを含有し、より好ましくは半結晶性の熱可塑性ポリアミドを含有する。半結晶性の脂肪族ポリアミド又は半芳香族ポリアミドが特に好ましい。
【００１０】
本発明のポリアミドは、特にはＰＡ６．６、ＰＡ６．１０、ＰＡ６．１２、ＰＡ１０．１０、ＰＡ１０．６、ＰＡ１２．１２、ＰＡ４．６、ＭＸＤ６若しくはＰＡ９２などの、少なくとも１種の脂肪族ジカルボン酸と、脂肪族若しくは環状若しくは脂環式若しくはアリール脂肪族のジアミンとの重縮合によって得られるポリアミド、又は、ポリテトラフタルイミド、ポリイソフタルアミド、ポリアラミドなどの少なくとも１種の芳香族ジカルボン酸と脂肪族若しくは芳香族のジアミンとの重縮合によって得られるポリアミド、又はこれらの混合物及びこれらの（コ）ポリアミドからなる群から選択される。本発明のポリアミドは、例えばＰＡ６、ＰＡ７、ＰＡ１１、ＰＡ１２、ＰＡ１３、又はこれらの混合物及びこれらの（コ）ポリアミドなどの、少なくとも１種のアミノ酸自身又はラクタム自身の重縮合によって得られるポリアミドから選択されてもよく、アミノ酸はラクタム環の加水分解によって生成するものであってもよい。コポリアミドの種類として特にはポリアミド６／６．６を挙げることができる。
【００１１】
タイプ６のポリアミド及びタイプ６．６のポリアミドが特に好ましい。タイプ６のポリアミドとは、特には少なくとも９０重量％のカプロラクタム又はアミノカプロンモノマー残基を含有するポリアミドを意味すると理解される。タイプ６．６のポリアミドとは、特には少なくとも９０重量％のアジピン酸及びヘキサメチレンジアミンモノマー残基を含有するポリアミドを意味すると理解される。
【００１２】
ポリアミドは、特にはタイプ６のポリアミドについて、剪断速度１０００ｓ−１、温度２５０℃でＩＳＯ１１４４３標準に従って測定した見掛け溶融粘度の値が１０〜１２００Ｐａ．ｓであってもよく、又は、特にはタイプ６．６のポリアミドについて、剪断速度１０００ｓ−１、温度２８０℃でＩＳＯ１１４４３標準に従って測定した見掛け溶融粘度の値が１０〜７００Ｐａ．ｓであってもよい。
【００１３】
特には、ポリアミドモノマー又はポリアミドと反応することが可能なアミン又はカルボン酸官能基を有する二官能性及び／又は三官能性の化合物などの鎖の長さを変えるモノマーを、ポリアミドモノマーの重合前又は重合中、あるいは溶融押出中に添加することによって、様々な分子量のポリアミドを用いることもできる。
【００１４】
用語「カルボン酸」は、カルボン酸、及び、例えば酸無水物、酸塩化物、及びエステルなどのカルボン酸誘導体を意味する。用語「アミン」は、アミン、及び、アミン結合を形成することができるアミン誘導体を意味する。
【００１５】
重合の開始時、又は重合中、又は終了時に、いずれかのタイプの脂肪族若しくは芳香族のモノカルボン酸若しくはジカルボン酸、又はいずれかのタイプの脂肪族若しくは芳香族のモノアミン若しくはジアミンを用いることもできる。
【００１６】
少なくとも、アジピン酸とヘキサメチレンジアミン、又はヘキサメチレンジアミンアジペートなどのこれらの塩、から得られたポリアミドを特には使用することができ、このポリアミドは任意選択的に様々な割合で他のポリアミドモノマーを含有していてもよい。この目的のためとしては、ポリアミド６．６／６．Ｔを挙げることができる。
【００１７】
本発明にかかるポリアミドは、混合によって、特には溶融混合によって、得ることもできる。例えば、ポリアミドを他のポリアミドと、又はポリアミドをポリアミドオリゴマーと、又はポリアミドを特にはジアミン、ジカルボン酸、モノアミン、及び／又はモノカルボン酸などの鎖の長さを変えるモノマーと、混合することができる。特にはポリアミドに、イソフタル酸又はテレフタル酸又は安息香酸を例えば約０．２〜２重量％の含量で添加することができる。
【００１８】
本発明の組成物は、特には上述のポリアミド、又はこれらポリアミドの混合物、又は（コ）ポリアミド、由来のコポリアミドを更に含有することができる。
【００１９】
特にはポリアミドモノマーの存在下、重合中に、アミン官能基又はカルボン酸官能基タイプの少なくとも３つの同一の反応性官能基を有する少なくとも１種の多官能性化合物を混合することによって得られる、高いメルトフローの分岐ポリアミドを使用することもできる。
【００２０】
高いメルトフローのポリアミドとして、星型高分子鎖と、適切であれば直鎖高分子鎖と、を含有する星型ポリアミドを使用することもできる。このような星型高分子鎖を含有するポリマーは、例えば国際公開第９７／２４３８８号パンフレット及び国際公開第９９／６４４９６号パンフレットに記載されている。
【００２１】
これらの星型ポリアミドは、特には、ポリアミドモノマー、アミノ酸、又はカプロラクタムなどのラクタムの存在下、重合中に、アミン官能基又はカルボン酸官能タイプの少なくとも３つの同一の反応性官能基を有する少なくとも１種の多官能性化合物を混合することによって得られる。
【００２２】
組成物は、本発明の改良されたポリアミドに加えて、１種以上の他のポリマー、好ましくはポリアミド又はコポリアミドを含有することができる。組成物は、本発明にかかる改良されたポリアミドと、例えば、ポリアミド、ポリエステル、ポリオレフィン、ポリスチレン、ＡＢＳ樹脂、ポリカーボネート、ポリフェニレンサルファイド、ポリフェニレンオキシド、ポリアセタール、ポリスルホン、ポリエーテルスルホン、ポリエーテルイミド、ポリエーテルケトン、ポリ乳酸樹脂、ポリスルホン樹脂、エラストマー樹脂、又はこれらの混合物などの１種以上の他のポリマーと、の混合物を、必要とされる最終特性に応じて含有することもできる。
【００２３】
本発明にかかる組成物は、組成物の総重量基準で２０〜８０重量％、優先的には２０〜６０重量％、より優先的には２５〜５５重量％のポリアミドを含有することができる。
【００２４】
金属酸化物は金属原子と酸素原子とからなる物質である。金属は、遷移金属、又は、例えば亜鉛、鉄、銅、及びアルミニウムなどのいわゆる卑金属であってもよい。本発明にかかる金属酸化物は、酸化亜鉛、酸化鉄、酸化銅、及び酸化アルミニウムからなる群から選択することができる。本発明にかかる金属酸化物は、他のものも同様に使用してもよいが、特には、酸化アルミニウムＡｌ２Ｏ３、酸化亜鉛ＺｎＯ、酸化銅Ｃ２ｕＯ、酸化銅ＣｕＯ、酸化鉄（ＩＩ）、酸化鉄（ＩＩ、ＩＩＩ）、及び酸化鉄（ＩＩＩ）からなる群から選択することができる。
【００２５】
これらの金属酸化物は、特には０．１〜１００μｍの平均寸法を有する粒子を含む、様々な形態をとっていてもよい。
【００２６】
アルミナあるいは酸化アルミニウムは、特には０．１〜１００μｍの平均寸法を有する粒子の形態をとることができる、化学式Ａｌ２Ｏ３の化合物である。アルミナは特には５０μｍ未満の平均寸法を有することができる。
【００２７】
本発明にかかる組成物は、好ましくは２〜３０重量％、より好ましくは５〜２５重量％、特には１０〜２０重量％の金属酸化物を含有し、この重量パーセンテージは組成物総重量基準で表されている。
【００２８】
したがって、本発明にかかる組成物は、元素の周期表のｐ−ブロック元素の窒化物を含有する。窒化物は、窒素が酸化数−ＩＩＩである化合物である。ｐ−ブロックは、元素の周期表の１３〜１８列にある元素からなり、特には金属元素及び半金属元素を含有する。この名前は、これらの最も高いエネルギーの占有軌道がタイプｐであることから名付けられた。半金属は、周期表で金属と非金属との間に斜めの帯を形成している。半金属には例えばホウ素及びケイ素が含まれる。
【００２９】
元素周期表のｐ−ブロック元素の窒化物は、好ましくは窒化ホウ素、窒化アルミニウム、窒化チタン、及び窒化ケイ素からなる群から選択される。本発明にかかる組成物には、ｐ−ブロック元素の様々な窒化物を添加することができる。
【００３０】
特に好ましいのは窒化ホウ素であり、これは例えばアモルファスの形態、六方晶の形態、又は立方晶の形態などの様々な構造をとることができる。窒化ホウ素は、例えば板状晶又はナノチューブの形をとっていてもよい。ｐ−ブロック元素の窒化物の平均寸法は、５〜１５０μｍとすることができる。
【００３１】
本発明にかかる組成物は、好ましくは２〜３０重量％、より好ましくは５〜２５重量％、特には１０〜２０重量％の、元素周期表のｐ−ブロック元素の窒化物を含有し、この重量パーセンテージは組成物総重量基準で表されている。
【００３２】
本発明にかかる難燃剤系は、当業者に公知のいずれのタイプの難燃剤も、すなわち炎の広がりを抑えることが可能な、及び／又は難燃特性を有する化合物を、含有することができる。これらの難燃剤は通常難燃剤組成物中に使用されており、特には例えば米国特許第６３４４１５８号明細書、米国特許第６３６５０７１号明細書、米国特許第６２１１４０２号明細書、及び米国特許第６２５５３７１号明細書に記載されており、参照のために本明細書に引用される。
【００３３】
有利には、難燃剤系は、以下に記載のものからなる群から選択される少なくとも１種の難燃剤を含有する。
＊以下のようなリン含有難燃剤。
−例えばトリフェニルホスフィンオキシド、トリ（３−ヒドロキシプロピル）ホスフィンオキシド、及びトリ（３−ヒドロキシ−２−メチルプロピル）ホスフィンオキシドなどのホスフィンオキシド。
−例えばホスフィン酸の、亜鉛、マグネシウム、カルシウム、アルミニウム、又はマンガンの塩、特にはジエチルホスフィン酸のアルミニウム塩又はジメチルホスフィン酸の亜鉛塩などの、ホスホン酸若しくはその塩、又はホスフィン酸若しくはその塩。
−例えばＡｎｔｉｂｌａｚｅ１０４５のような環状ジホスフェートのエステルなどの、環状ホスホネート。
−トリフェニルホスフェートなどの有機リン酸塩。
−ポリリン酸アンモニウム及びポリリン酸ナトリウムなどの無機リン酸塩。
−例えば、粉末又はマスターバッチの形態の、安定化された形態又は被覆された形態の、赤リン。
＊例えばトリアジン、シアヌル酸及び／又はイソシアヌル酸、メラミンシアヌレート、メラミンオキサレート、フタレート、ボレート、サルフェート、ホスフェート、ポリホスフェート、及び／又はピロホスフェートなどのメラミン又はその誘導体、メレム、メラム、メロンなどの縮合メラミン製品、トリ（ヒドロキシエチル）イソシアヌレート、ベンゾグアナミン、グアニジン、アラントイン、及びグリコールウリルなどの、窒素含有有機化合物タイプの難燃剤。
＊以下のようなハロゲン化誘導体含有難燃剤。
−例えばＰＢＤＰＯｓ（ポリブロモジフェニルオキシド）、ＢｒＰＳ（臭化ポリスチレン及びポリブロモスチレン）、ポリ（ペンタブロモベンジルアクリレート）、臭化インダン、テトラデカブロモジフェノキシベンゼン（Ｓａｙｔｅｘ１２０）、１，２−ビス（ペンタブロモフェニル）−エタン又はＡｌｂｅｍａｒｌｅ社のＳａｙｔｅｘ８０１０、テトラブロモビスフェノールＡ及び臭化エポキシオリゴマーなどの臭素誘導体。臭素化誘導体の中でも、特には、Ｃｈｅｍｔｕｒａ社のＰＤＢＳ−８０などのポリジブロモスチレン、Ａｌｂｅｍａｒｌｅ社のＳａｙｔｅｘＨＰ３０１０又はＤｅａｄ  Ｓｅａ  Ｂｒｏｍｉｎｅ  Ｇｒｏｕｐ社のＦＲ−８０３Ｐなどの臭化ポリスチレン、デカブロモジフェニルエーテル（ＤＢＰＥ）又はＤｅａｄ  Ｓｅａ  Ｂｒｏｍｉｎｅ  Ｇｒｏｕｐ社のＦＲ−１２１０、オクタブロモジフェニルエーテル（ＯＢＰＥ）、２，４，６−トリス（２，４，６−トリブロモフェノキシ）−１，３，５−トリアジン又はＤｅａｄ  Ｓｅａ  Ｂｒｏｍｉｎｅ  Ｇｒｏｕｐ社のＦＲ−２４５、ポリ（ペンタブロモベンジルアクリレート）又はＤｅａｄ  Ｓｅａ  Ｂｒｏｍｉｎｅ  Ｇｒｏｕｐ社のＦＲ−１０２５、及び、Ｄｅａｄ  Ｓｅａ  Ｂｒｏｍｉｎｅ  Ｇｒｏｕｐ社のＦ−２３００及びＦ−２４００などのテトラブロモビスフェノールＡのエポキシ末端のオリゴマー又はポリマー、を挙げることができる。
−例えばＤｅｃｈｌｏｒａｎｅ  ｐｌｕｓ（登録商標）（ＯｘｙＣｈｅｍ社から販売、ＣＡＳ１３５６０−８９−９参照）のような塩化脂環式化合物などの塩化化合物。
【００３４】
難燃剤系は、好ましくは少なくとも１種のホスホン酸若しくはその塩、又はホスフィン酸若しくはその塩を含有する。
【００３５】
これらの化合物は単独で用いても、時には相乗的に、組み合わせて用いてもよい。特に、ホスフィンオキシド、ホスホン酸若しくはその塩、又はホスフィン酸若しくはその塩、及び環状ホスホネートなどのリン含有化合物と、メラム、メレム、メラミンホスフェート、メラミンポリホスフェート、メラミンピロホスフェート、又はアンモニウムポリホスフェートなどの窒素含有誘導体との相乗的組み合わせが好ましい。
【００３６】
組成物は、特にホスフィン酸又はその塩などのリン含有難燃剤の使用においては、組成物の総重量基準で５〜３０重量％の難燃剤を含有することができる。
【００３７】
組成物は、例えば繊維充填材及び／又は非繊維充填材などの補強充填材又は増量材を含有することができる。繊維充填材としては、ガラス繊維、炭素繊維、天然繊維、アラミド繊維、及びナノチューブ、特にはカーボンナノチューブが挙げられる。天然繊維としては、麻及び亜麻が挙げられる。非繊維充填材の中では、特にはあらゆる粒子状又は層状の充填材、及び／又は剥離性又は非剥離性のナノ充填材、カーボンブラック、アルミノケイ酸粘土、モンモリロナイト、リン酸ジルコニウム、カオリン、炭酸カルシウム、ケイソウ土、グラファイト、マイカ、シリカ、二酸化チタン、ゼオライト、タルク、珪灰石、例えばジメタクリレート粒子などのポリマー充填材、ガラスビーズ又はガラス粉などが挙げられる。補強充填材の重量濃度は、有利には、組成物の総重量基準で１〜５０重量％、好ましくは１５〜５０重量％とすることができる。
【００３８】
本発明の組成物は、成型製品又は押出製品の製造に用いられるポリアミドベースの組成物に通常使用されるいずれの添加剤も含有することができる。したがって、添加剤の例としては、熱安定剤、Ｕ．Ｖ．安定剤、酸化防止剤、潤滑剤、顔料、染料、可塑剤、又は耐衝撃性改質剤を挙げることができる。酸化防止剤及び熱安定剤の例は、例えば、アルカリ金属ハロゲン化物、ハロゲン化銅、立体障害型フェノール化合物、又は芳香族アミンである。Ｕ．Ｖ．安定剤は、一般的にはベンゾトリアゾール、ベンゾフェノン、又はＨＡＬＳである。
【００３９】
耐衝撃性改質剤の種類に制限はない。耐衝撃性改質剤は、一般的には、この目的に使用可能なエラストマーポリマーである。好適なエラストマーの例は、エチレン／アクリル酸エステル／マレイン酸無水物コポリマー、エチレン／プロピレン／マレイン酸無水物コポリマー、又は任意選択的にマレイン酸無水物でグラフト化されていてもよいＥＰＤＭ（エチレン／プロピレン／ジエンモノマー）コポリマーである。エラストマーの重量濃度は、有利には、組成物の総重量基準で０．１〜１５重量％である。
【００４０】
本発明にかかる組成物は、好ましくは、
−ポリアミドマトリックスと、
−金属酸化物と、
−元素の周期表のｐ−ブロック元素の窒化物と、
−任意選択的に難燃剤系と、
−任意選択的に補強充填材又は増量材と、
−任意選択的に、熱安定剤、Ｕ．Ｖ．安定剤、酸化防止剤、潤滑剤、顔料、染料、可塑剤、又は耐衝撃性改質剤からなる群から選択される添加剤と、
を含有する。
【００４１】
本発明の組成物は、一般的には一軸又は二軸の押出機中で、ポリアミド樹脂を溶融媒体として保つのに十分な温度で、各成分を混合することによって得られる。一般的には、得られた混合物は棒状に押出しされ、小さく切断して顆粒にされる。窒化物及び金属酸化物などの添加剤は、一緒に、又は別々に、低温で又は加熱しながら混合することによって、ポリアミドに添加されてもよい。
【００４２】
化合物と添加剤の添加は、これらの化合物を溶融ポリアミドに、純粋な形態で、又は例えばポリアミド樹脂などの樹脂中に高濃度に混ぜ合わされた形態で、添加することによって行うことができる。
【００４３】
得られた顆粒は、射出法、射出成型法、押出法、及び押出ブロー成型方法などの、物品を製造するための方法に供給するための原材料として使用することができる。本発明にかかる物品は、特には押出されたあるいは射出された物品とすることができる。
【００４４】
本発明は、例えば、例としてはシート及びフィルムの押出又は押出ブロー成型などが挙げられる押出によって、例としては圧縮成型、熱成型、若しくは回転成型などが挙げられる成型によって、又は例としては射出成型若しくは射出ブロー成型などが挙げられる射出によって、などのいずれかのプラスチック変形技術で本発明の組成物を成形することによって得られる物品にも関する。
【００４５】
したがって、本発明の組成物は、特には、例えばブレーカー、スイッチ、コネクター等の素子などの電気的又は電子的な接続の分野で使用される物品の製造に好適である。
【００４６】
本発明にかかる組成物は、パッケージ、ハウジング、支持体、反射体、ケース、蓋、ソケット、基材若しくはその他などの発光ダイオード関連の部品、又は、使用中の発光ダイオードから放出される熱を放熱させることができる、半導体関連若しくはその他関連の部品、の製造に特に好適である。これらの部品は、特には、押出、成型、又は射出によって本発明にかかる組成物を成形することによって製造される。
【００４７】
本発明の別の主題は、少なくとも１つの発光ダイオードと、上述したポリアミド組成物から得られる１つの部品とを有する照明装置である。本発明は、特には、少なくとも１つの発光ダイオードと、上述したポリアミド組成物から得られる１つの部品とを有するダイオードランプ又は半導体発光光源に関する。好ましくは、ＬＥＤはそれぞれが１０Ｗより大きい出力である高出力ＬＥＤである。ＬＥＤは、好ましくは半導体材料の１つの同じウエハー上に製造される。
【００４８】
本明細書においては、本発明の原理を理解し易くするために特殊な言葉が使用されている。しかし、この特殊な言葉の使用による本発明の範囲の限定は想定されていないことが理解されるべきである。関連する技術分野に精通した者は、その常識に基づいて変更、改良、及び修正を特に想定することができるであろう。
【００４９】
用語「及び／又は」は、及び、又はの意味、及びこの用語に接続している構成部分の他の可能な組み合わせ全ての意味をも含む。
【００５０】
本発明の他の詳細又は利点は、純粋に開示の目的で下に示されている実施例から更に明確になるであろう。
【実施例】
【００５１】
使用される化合物：
−Ｔｅｃｈｎｙｌ（登録商標）２７Ａ００という名称でＲｈｏｄｉａ  Ｅｎｇｉｎｅｅｒｉｎｇ  Ｐｌａｓｔｉｃｓ社から販売されている、相対粘度２．７（溶媒として硫酸を用いて標準ＩＳＯ３０７に従って測定）のポリアミド６．６。
−酸化アルミニウム／Ａｌｕｍｉｎｅ  ＫＡＭ社
−酸化ジルコニウム／ＫＳ−１  ＳＢケミカル社
−窒化ホウ素／ＢＮ−０８  Ｚｉｂｏ  Ｊｏｎｙｅ  Ｃｅｒａｍｉｃ  Ｔｅｃｈｎｏｌｏｇｙ社）
−ガラス繊維／ＯＣＶ  ９８３  Ｏｗｅｎｓ  Ｃｏｒｎｉｎｇ  Ｖｅｔｒｏｔｅｘ社
−難燃剤系／クラリアント社のＥｘｏｌｉｔ（登録商標）ＯＰ１２３０、及びＭｅｌａｐｕｒ（登録商標）２００  メラミンポリホスフェート（ＭＰＰ）
−配合添加剤：熱安定剤及び潤滑剤。
【００５２】
様々な割合で添加剤及び充填材を含有する組成物を製造するため、２軸押出機（バレル温度２５０〜２９０℃、流速３０ｋｇ／ｈ、回転２５０ｒｐｍ）で押出しすることによって、ポリアミド及び様々な添加剤が混合される。最終組成物をその後押出し及び顆粒化し、次いで射出成型する。結果は表１に示されており、ここで割合は組成物総重量に対する重量パーセンテージで表されている。
【００５３】
【表１】
2018021191.tif 000002
【００５４】
「面内」熱伝導率は、標準ＡＳＴＭ  Ｅ１４６１（フラッシュ法による熱拡散率のための標準試験法）に従って測定される。
【００５５】
このように、ポリアミド組成物において本発明にかかる組み合わせとすることで、機械特性、電流に対する抵抗率、及び熱伝導率に関して特異的なバランスが得られることが認められ、そのため、この組成物は半導体関連又は発光ダイオード関連の用途の物品の製造に好適である。
【００５６】
同様ではあるが、アルミナと窒化アルミニウムの組み合わせを含む処方を用いた試験が同じように行われた。最終的な部品は比較試験Ｃ１、Ｃ２、Ｃ３よりも大きい熱伝導率を有することが観察される。
【外国語明細書】
2018021191000001.pdf